(57)【特許請求の範囲】
【請求項１】
少なくとも１つの電気接続エレメントを有するウィンドウガラスであって、基板（６）と、
前記基板（６）の所定領域上の導電性構造（５）と、
少なくとも１つの電気接続エレメント（１）と、
を含み、
前記電気接続エレメント（１）は、少なくとも、異なる材料から形成される２つの中実の部材（２，３）を含み、第１の部材（２）は鉛フリーのはんだ材（７）によって前記導電性構造（５）の所定の領域に接続されており、第２の部材（３）は電気接続ケーブルへの接続のために設けられており、前記基板（６）の熱膨張係数と前記第１の部材（２）の熱膨張係数との差は、５×１０−６／℃未満であり、
前記第２の部材（３）が、２つの脚部領域とその間に配置されるブリッジ領域とを有するブリッジ形状で構成されており、前記第１の部材（２）は平坦なプレート状に形成されており、かつ、２つの前記脚部領域の双方に対してそれぞれに設けられており、前記第１の部材（２）は、前記第２の部材（３）と前記基板（６）との間の脚部領域の下側に配置されており、
前記第１の部材（２）と前記第２の部材（３）とが、少なくとも１つのリベット（４）によって相互に接続されており、前記第１の部材（２）は、はんだ付け面に凹部を有しており、当該凹部の領域内に、前記リベット（４）がこれを通って案内される孔を有する、ウィンドウガラス。
【請求項２】
前記凹部は、前記はんだ面の中央に配置されている、
請求項１に記載のウィンドウガラス。
【請求項３】
前記第１の部材（２）の材料の溶融温度と前記第２の部材（３）の材料の溶融温度との差は、２００℃超である、
請求項１又は２に記載のウィンドウガラス。
【請求項４】
前記第１の部材（２）の材料の溶融温度と前記第２の部材（３）の材料の溶融温度との差は、３００℃超である、
請求項３に記載のウィンドウガラス。
【請求項５】
前記第１の部材（２）の材料の溶融温度と前記第２の部材（３）の材料の溶融温度との差は、４００℃超である、
請求項３に記載のウィンドウガラス。
【請求項６】
前記第１の部材（２）は、少なくとも１つの鉄含有合金を含む、
請求項１から５までのいずれか１項に記載のウィンドウガラス。
【請求項７】
前記第１の部材（２）は、少なくとも１つのクロム含有鋼を含む、
請求項６に記載のウィンドウガラス。
【請求項８】
前記第１の部材（２）は、６６．５重量％から８９．５重量％までの鉄と、１０．５重量％から２０重量％までのクロムと、０重量％から１重量％までの炭素と、０重量％から５重量％までのニッケルと、０重量％から２重量％までのマンガンと、０重量％から２．５重量％までのモリブデンと、０重量％から２重量％までのニオブと、０重量％から１重量％までのチタンとを含む、
請求項７に記載のウィンドウガラス。
【請求項９】
前記第２の部材（３）は、少なくとも、銅もしくは銅含有合金を含む、
請求項１から８までのいずれか１項に記載のウィンドウガラス。
【請求項１０】
前記リベット（４）は、少なくとも、銅、真鍮、青銅、鋼、アルミニウム合金及び／又はチタンを含む、
請求項１から９までのいずれか１項に記載のウィンドウガラス。
【請求項１１】
前記リベット（４）は、銅もしくは銅含有合金を含む、
請求項１０に記載のウィンドウガラス。
【請求項１２】
前記リベット（４）は、前記第２の部材（３）と一体に形成されている、
請求項１から１１までのいずれか１項に記載のウィンドウガラス。
【請求項１３】
前記第１の部材（２）及び前記第２の部材（３）の材料厚さは、０．１ｍｍから４ｍｍまでである、
請求項１から１２までのいずれか１項に記載のウィンドウガラス。
【請求項１４】
前記第１の部材（２）及び前記第２の部材（３）の材料厚さは、０．２ｍｍから２ｍｍまでである、
請求項１３に記載のウィンドウガラス。
【請求項１５】
前記第１の部材（２）及び前記第２の部材（３）の材料厚さは、０．５ｍｍから１ｍｍまでである、
請求項１３に記載のウィンドウガラス。
【請求項１６】
前記第２の部材（３）は、電気接続ケーブルに接続されている、
請求項１から１５までのいずれか１項に記載のウィンドウガラス。
【請求項１７】
前記基板（６）の熱膨張係数と前記第１の部材（２）の熱膨張係数との差は、３×１０−６／℃未満である、
請求項１から１６までのいずれか１項に記載のウィンドウガラス。
【請求項１８】
前記基板（６）は、ガラスを含む、
請求項１から１７までのいずれか１項に記載のウィンドウガラス。
【請求項１９】
前記基板（６）は、ソーダ石灰ガラスを含む、
請求項１８に記載のウィンドウガラス。
【請求項２０】
前記導電性構造（５）は、少なくとも銀を含み、５μｍから４０μｍまでの層厚さを有する、
請求項１から１９までのいずれか１項に記載のウィンドウガラス。
【請求項２１】
前記導電性構造（５）は、銀粒子及びガラスフリットを含む、
請求項２０に記載のウィンドウガラス。
【請求項２２】
請求項１から２１までのいずれか１項に記載の、少なくとも１つの接続エレメントを有するウィンドウガラスの製造方法であって、
（１）基板（６）上の導電性構造（５）の電気的接続のための電気接続エレメント（１）を製造する際に、
（ａ）中実の第１の部材（２）と中実の第２の部材（３）とを用意し、各部材（２，３）をそれぞれ異なる材料から製造し、前記第１の部材（２）を前記導電性構造（５）とのはんだ付けのために設け、前記第２の部材（３）を電気接続ケーブルとの接続のために設け、
（ｂ）前記第１の部材（２）と前記第２の部材（３）とを上下に配置し、
（ｃ）前記第１の部材（２）と前記第２の部材（３）とを少なくとも１つのリベット（４）によって相互に接続し、
（２）前記接続エレメントの前記第１の部材の接続面にはんだ材を塗布し、
（３）前記はんだ材を含む前記接続エレメントを、前記基板の所定領域に被着されている前記導電性構造の所定領域に配置し、
（４）エネルギを印加することで前記接続エレメントを前記導電性構造に接続する、
方法。
【請求項２３】
建物における、又は、陸上交通もしくは空中交通もしくは水上交通用の移動手段における、請求項１から２１までのいずれか１項に記載のウィンドウガラスの使用。
【請求項２４】
鉄道車両もしくは自動車における、請求項２３に記載のウィンドウガラスの使用。
【請求項２５】
フロントガラス、リアガラス、サイドガラス及び／又はルーフガラスとしての、請求項２３に記載のウィンドウガラスの使用。
【請求項２６】
加熱可能なウィンドウガラスとしてのもしくはアンテナ機能を有するウィンドウガラスとしての、請求項２３に記載のウィンドウガラスの使用。
【発明の詳細な説明】
【技術分野】
【０００１】
本発明は、電気接続エレメント、電気接続エレメントを有するウィンドウガラス、電気接続エレメントの製造方法、及び、電気接続エレメントの使用に関する。
【背景技術】
【０００２】
本発明は特に、車両用のウィンドウガラス上の導電性構造、例えばヒータ導体もしくはアンテナ導体の接続形成のための電気接続エレメントに関する。この場合、導電性構造は、はんだ付けされた接続エレメントを介して搭載電気システムに接続されている。使用されている材料の熱膨張係数が種々に異なるため、製造時及び動作時に機械的応力が発生し、この応力によってウィンドウガラスに負荷がかかってその破損が生じることがある。
【０００３】
鉛含有はんだは高い延性を有し、電気接続エレメントとウィンドウガラスとの間に発生する機械的応力を可塑変形によって補償できる。ただし、使用済み車両に関する指令２０００／５３／ＥＣに基づいて、欧州内では、鉛含有はんだを鉛フリーはんだへ置換しなければならない。当該指令はまとめてＥＬＶ（End of life vehicles）と略称される。ここでの目的は、電子回路廃棄物の大規模拡散に関して、製品からの問題のきわめて大きい成分の廃棄を禁止することである。該当する物質は、鉛、水銀及びカドミウムである。このことは、とりわけ、電気的分野の鉛フリーのはんだ材をガラス分野へ応用し、対応する置換製品を導入することに関する。
【０００４】
鉛フリーのはんだは典型的には著しく小さな延性しか有さないので、鉛含有はんだと同等の規模で機械的応力を補償することはできない。したがって、特に鉛フリーはんだ材料によるはんだ付けの際には機械的応力を回避する措置が講じられ、これは例えば接続エレメントの材料を適切に選定することにより可能となる。通常はソーダ石灰ガラスから形成される基板の熱膨張係数と接続エレメントの熱膨張係数との差が小さい場合には、小さな機械的応力しか生じない。
【０００５】
特に好適な材料として、国際公開第２０１２／１５２５４３号（ＷＯ２０１２／１５２５４３Ａ１）では、例えば、さらに有利に低コストのクロム含有鋼（もしくはステンレス鋼）が提案されている。発展形態として、多部材から構成される接続エレメントも想到可能である。こうした接続エレメントは、例えば、種々の材料から形成される複数の中実の部材によって形成でき、ここで、１つの部材はウィンドウガラスとの接続のために設けられ、別の部材は電気接続ケーブルとの接続のために設けられる。この場合、ウィンドウガラスとの接続形成のための部材の材料は、第一義的には適切な熱膨張係数を基準として選定することができる。これに対して、電気接続ケーブルとの接続形成のための部材の材料は、最適な導電率もしくは良好な変形性などの他の基準によって選定することができる。
【０００６】
各部材は、持続的に安定に相互接続しなければならない。この場合に当業者が最初に考察するのは各部材の溶接である。しかし、各部材が材料の相違のために大きく異なる溶融温度を有する場合、溶接は容易には行えない。特に、一方の部材の溶融に要する温度が他方の部材に損傷を与えうるケースがそうである。
【先行技術文献】
【特許文献】
【０００７】
【特許文献１】国際公開第２０１２／１５２５４３号
【発明の概要】
【発明が解決しようとする課題】
【０００８】
したがって、本発明の課題は、各部材を改善された形式及び手法で相互接続できる、多部材から成る電気接続エレメント、及び、こうした電気接続エレメントを有するウィンドウガラスを提供することである。
【課題を解決するための手段】
【０００９】
こうした本発明の課題は、本発明の独立請求項１に記載の電気接続エレメントを有するウィンドウガラスによって解決される。好ましい実施形態は各従属請求項から得られる。
【００１０】
本発明の、基板上の導電性構造の電気的な接続形成のための電気接続エレメントは、少なくとも、異なる材料（又は異なる材料組成）から形成される２つの中実の部材を含み、第１の部材は導電性構造とのはんだ付けのために設けられており、第２の部材は電気接続ケーブルへの接続のために設けられている。本発明によれば、第１の部材と第２の部材とは少なくとも１つのリベットによって相互に接続されている。
【００１１】
リベットによる接続は持続的に安定であり、中実の部材に対するさらなる要求を課さない。したがって各部材の材料はその相互の接続性を考慮せずに選定可能である。特に、第１の部材に対して、基板の熱膨張係数と最小限の差だけしか異ならない熱膨張係数を有する材料を選定できる一方、第２の部材に対しては、できるだけ高い導電率及び／又はできるだけ良好な撓み性を有する材料を選定できる。他の基準、例えば溶接が行われる場合の融点の類似性などを考慮に入れる必要はない。このことは本発明の大きな利点である。
【００１２】
接続エレメントの部材は、本発明によれば中実に構成される。ここでは、最大限良好に成形可能であるが剛性であって可撓性を有さない構成が想定されている。部材は、成形後、所望の形状及び位置を維持する。従来のケーブルもしくはフラット導体のような、中実でなく可撓性を有する形態は、本発明における接続エレメントの部材としては考えないものとする。
【００１３】
第１の部材の材料の溶融温度と第２の部材の材料の溶融温度との差は、有利な実施形態では、２００℃超、好ましくは３００℃超、特に好ましくは４００℃超である。こうした接続エレメントでは、容易に想到される溶接による接続を、溶融温度に差がある場合には満足のいくように行えないため、本発明の利点を特に活用できる。
【００１４】
本発明はさらに、少なくとも１つの電気接続エレメントを有するウィンドウガラスに関する。このウィンドウガラスは、少なくとも、基板と、基板の所定領域上の導電性構造と、少なくとも１つの本発明の電気接続エレメントとを含み、ここで、第１の部材ははんだ材によって導電性構造の所定領域に接続されている。
【００１５】
第２の部材は、好ましくは、第１の部材の、基板とは反対側の表面に配置される。当該第２の部材は、電気接続ケーブルとの接続のために設けられている。電気接続ケーブルは、基板上の導電性構造を、外部の機能性要素、例えば給電部もしくは受信装置に接続する。このために、電気接続ケーブルは、接続エレメントから、ウィンドウガラスの外へ向かって好ましくはウィンドウガラスのサイドエッジを超えて引き出される。当該電気接続ケーブルは基本的には、例えばフラット導体もしくはコイルワイヤ導体もしくはフルワイヤ導体など、導電性構造の電気的な接続形成のために当業者に公知のあらゆる電気接続ケーブルであってよい。接続エレメントの第２の部材と接続ケーブルとは、例えばはんだ付け、溶接もしくはねじ止めなどを介して、又は、導電性接着剤もしくはプラグインコネクタによって、接続可能である。
【００１６】
基板は、好ましくはガラス、特に好ましくはソーダ石灰ガラスを含む。基板は、好ましくは、ガラスプレート、特にウィンドウガラスである。ただし、当該基板は、基本的には他の種類のガラス、例えば石英ガラス、又は、ホウケイ酸ガラス、又は、ポリマー、好ましくはポリエチレン、ポリプロピレン、ポリカーボネート、ポリエチルメタクリレート、ポリスチロール、ポリブタジエン、ポリニトリル、ポリエステル、ポリウレタン、ポリビニルクロリド、ポリアクリレート、ポリアミド、ポリエチレンテレフタレート、及び／又は、コポリマー又はこれらの混合物を含んでよい。
【００１７】
当該基板は好ましくは透明もしくは半透明である。当該基板は、好ましくは、０．５ｍｍから２５ｍｍまで、より好ましくは１ｍｍから１０ｍｍまで、特に好ましくは１．５ｍｍから５ｍｍまでの厚さを有する。
【００１８】
好ましい実施形態では、基板の熱膨張係数と第１の部材の熱膨張係数との差は、５×１０−６／℃未満、好ましくは３×１０−６／℃未満である。このように小さな差によって、はんだ付け過程に起因する臨界的な熱応力を有利に回避でき、良好な接着力が得られる。
【００１９】
基板の熱膨張係数は、好ましくは８×１０−６／℃から９×１０−６／℃までである。基板は、好ましくはガラス、特にソーダ石灰ガラスを含み、これらは好ましくは０℃から３００℃までの温度範囲において８．３×１０−６／℃から９×１０−６／℃までの熱膨張係数を有する。
【００２０】
本発明の接続エレメントの第１の部材の熱膨張係数は、有利な実施形態では、０℃から３００℃までの温度範囲において、４×１０−６／℃から１５×１０−６／℃まで、好ましくは９×１０−６／℃から１３×１０−６／℃まで、より好ましくは１０×１０−６／℃から１１．５×１０−６／℃まで、さらに好ましくは１０×１０−６／℃から１１×１０−６／℃まで、特に好ましくは１０×１０−６／℃から１０．５×１０−６／℃までである。
【００２１】
本発明の接続エレメントの第１の部材は、好ましくは、少なくとも１つの鉄含有合金を含む。第１の部材は、特に好ましくは、少なくとも、５０重量％から８９．５重量％までの鉄と、０重量％から５０重量％までのニッケルと、０重量％から２０重量％までのクロムと、０重量％から２０重量％までのコバルトと、０重量％から１．５重量％までのマグネシウムと、０重量％から１重量％までのケイ素と、０重量％から１重量％までの炭素と、０重量％から２重量％までのマンガンと、０重量％から５重量％までのモリブデンと、０重量％から１重量％までのチタンと、０重量％から１重量％までのニオブと、０重量％から１重量％までのバナジウムと、０重量％から１重量％までのアルミニウム及び／又は０重量％から１重量％までのタングステンとを含む。
【００２２】
第１の部材は、通常約５×１０−６／℃の熱膨張係数を有するコバール（ＦｅＣｏＮｉ）など、例えば鉄ニッケルコバルト合金を含むことができる。コバールの組成は、例えば、５４重量％の鉄、２９重量％のニッケル及び１７重量％のコバルトである。
【００２３】
特に好ましい実施形態では、接続エレメントの第１の部材はクロム含有鋼を含む。クロム含有鋼、特にいわゆるステンレス鋼もしくは非ステンレス鋼は低コストで利用可能である。また、クロム含有鋼から形成される接続エレメントは、例えば銅から形成される多数の従来の接続エレメントに比べて高い剛性を有しており、このため、接続エレメントの有利な安定性が得られる。したがって、例えば、第２の部材の変形時のねじれを回避できる。さらに、クロム含有鋼は、例えばチタンから形成される多数の従来の接続エレメントに比べて、より高い熱伝導性から得られる改善されたはんだ付け性を有する。
【００２４】
第１の部材は、好ましくは、１０．５重量％以上の割合のクロムを含む、クロム含有鋼を含む。モリブデン、マンガンもしくはニオブなどの他の合金成分により、改善された腐食耐性が得られるか、又は、引張り耐性もしくは冷間変形性などの機械的特性の変更が可能となる。
【００２５】
接続エレメントの第１の部材は、特に好ましくは、少なくとも、６６．５重量％から８９．５重量％までの鉄と、１０．５重量％から２０重量％までのクロムと、０重量％から１重量％までの炭素と、０重量％から５重量％までのニッケルと、０重量％から２重量％までのマンガンと、０重量％から２．５重量％までのモリブデンと、０重量％から２重量％までのニオブと、０重量％から１重量％までのチタンとを含む。接続エレメントは、付加的に、バナジウム、アルミニウム及び窒素を含む他の元素の添加物を含んでもよい。
【００２６】
第１の部材は、特に好ましくは、少なくとも、７３重量％から８９．５重量％までの鉄と、１０．５重量％から２０重量％までのクロムと、０重量％から０．５重量％までの炭素と、０重量％から２．５重量％までのニッケルと、０重量％から１重量％までのマンガンと、０重量％から１．５重量％までのモリブデンと、０重量％から１重量％までのニオブと、０重量％から１重量％までのチタンとを含む。接続エレメントは、付加的に、バナジウム、アルミニウム及び窒素を含む他の元素の添加物を含んでもよい。
【００２７】
本発明の接続エレメントは、特に、少なくとも、７７重量％から８４重量％までの鉄と、１６重量％から１８．５重量％までのクロムと、０重量％から０．１重量％までの炭素と、０重量％から１重量％までのマンガンと、０重量％から１重量％までのニオブと、０重量％から１．５重量％までのモリブデンと、０重量％から１重量％までのチタンとを含む。接続エレメントは、付加的に、バナジウム、アルミニウム及び窒素を含む他の元素の添加物を含んでもよい。
【００２８】
特に好適なクロム含有鋼は、ＥＮ１００８８−２に準拠した材料番号１．４０１６，１．４１１３，１．４５０９及び１．４５１０の鋼である。
【００２９】
本発明の接続エレメントの第２の部材は、好ましい実施形態では、銅、例えば電解銅を含む。こうした第２の部材は、有利には高い導電率を有する。また、こうした第２の部材は、有利には、接続ケーブルとの接続のために所望されうるもしくは必要とされうる変形を行える。したがって、第２の部材に例えば所定の角度をつけ、これにより接続ケーブルの接続方向を調整可能にすることができる。
【００３０】
第２の部材は、例えばニッケル銀もしくはコンスタンタンである真鍮合金又は青銅合金など、銅含有合金を含むこともできる。
【００３１】
第２の部材は、好ましくは０．５μΩ・ｃｍから２０μΩ・ｃｍまで、より好ましくは１．０μΩ・ｃｍから１５μΩ・ｃｍまで、さらに好ましくは１．５μΩ・ｃｍから１１μΩ・ｃｍまでの電気抵抗率を有する。
【００３２】
第２の部材は、特に好ましくは、４５．０重量％から１００重量％の銅、０重量％から４５重量％の亜鉛、０重量％から１５重量％のスズ、０重量％から３０重量％のニッケル及び０重量％から５重量％のケイ素を含む。
【００３３】
第２の部材の材料として特に好適なのは、材料番号ＣＷ００４Ａ（従前の２．００６５）の電解銅、及び、材料番号ＣＷ５０５Ｌ（従前の２．０２６５）のＣｕＺｎ３０である。
【００３４】
本発明のリベットの材料は、基本的には、適用の必要に応じて当業者が任意に選定可能である。リベットは、例えば、銅又は真鍮もしくは青銅などの銅含有合金、鉄又は鋼もしくはクロム含有鋼もしくはステンレス鋼などの鉄含有合金、アルミニウム又はアルミニウム含有合金、又は、チタンを含むことができる。
【００３５】
好ましい実施形態では、リベットは銅もしくは銅含有合金、特に銅を含む。このことは、導電率及びリベット止めに必要なリベットの変形性の点で特に有利である。
【００３６】
リベットは、接続エレメントの第１の部材もしくは第２の部材と一体に形成することもできる。この場合、リベットの材料は対応する部材の材料に応じて無理のないように定められる。
【００３７】
リベットのジオメトリ寸法は、有意には、接続エレメントの寸法に応じて定められる。典型的な接続エレメントでは、リベットの長さは例えば０．２ｍから１２ｍｍまで、好ましくは０．８ｍｍから３ｍｍまでであり、リベットの幅は例えば０．５ｍｍから５ｍｍまで、好ましくは１ｍｍから３ｍｍまでである。
【００３８】
本発明は、接続エレメントの所定の形状に限定されない。本発明はむしろ、中実の多部材から成る任意の接続エレメントに適用できる。この場合もちろん、第１の部材のはんだ付け面、すなわち、基板への接続面として機能するように構成された面を、突出するリベットによって損なわないように注意しなければならない。
【００３９】
第１の部材及び第２の部材の材料厚さは、好ましくは０．１ｍｍから４ｍｍまで、特に好ましくは０．２ｍｍから２ｍｍまで、特に好ましくは０．５ｍｍから１ｍｍまでである。当該材料厚さは好ましくは一定であり、これにより各部材の製造を簡単化できる点で特に有利である。
【００４０】
接続エレメントの寸法は、当業者が個々のケースの必要に応じて任意に選定可能である。接続エレメントは、例えば、１ｍｍから５０ｍｍまでの長さ及び幅を有する。接続エレメントの長さは、好ましくはからまで、特に好ましくはからまでである。接続エレメントの幅は、好ましくは１０ｍｍから３０ｍｍまで、特に好ましくは２ｍｍから１０ｍｍまでである。こうした寸法を有する接続エレメントは、特に良好に取り扱い可能であり、ウィンドウガラス上の導電性構造の電気的接続に特に適する。
【００４１】
好ましい実施形態では、第１の部材がブリッジ状に構成される。ブリッジ状の接続エレメント自体は当業者によく知られている。ブリッジ状の接続エレメントは、典型的には、基板に向かう表面に接続面を配置した２つの脚部領域を含み、この接続面で接続エレメントがはんだ材によって基板に接続される。脚部領域間には、この脚部領域に対して平行に配置されかつ典型的には隆起した中央部分を有するブリッジ領域が設けられている。当該ブリッジ領域は、はんだ材による導電性構造への接続が直接になされないようにするために設けられている。第２の部材は、好ましくは、脚部領域とは反対側のブリッジ領域の表面に配置される。第２の部材の形状も同様に当業者が任意に選定可能である。第２の部材は、好ましくは、第１の部材への最適な取り付けのための平坦面を有する細長い形状、特に切石状の形状を有する。
【００４２】
ブリッジ状の接続エレメントは、ウィンドウガラス上の導電性構造の接続のために設けられる。さらに、はんだ付けすべき脚部領域間のブリッジ部分において、第２の部材をリベット止めするための有利な手段が得られる。
【００４３】
好ましくは、第１の部材及び第２の部材はそれぞれ、用意されたリベットの大きさに適合化された少なくとも１つの孔、特に好ましくは正確に１つの孔を有する。第１の部材及び第２の部材の孔は相互に重なるように設けられ、これによりリベットを２つの孔を通るように案内して各部材を持続的かつ安定に相互接続することができる。この構成では、第１の部材の表面から基板の方向へ突出するリベット部分は問題とならない。なぜなら、第１の部材のブリッジ部分は基板に直接には接続されず、ブリッジ部分と基板表面との間の中間空間をなしているからである。
【００４４】
特に有利な発展形態では、第２の部材は、０．８ｍｍの高さと４．８ｍｍもしくは６．３ｍｍもしくは９．５ｍｍの幅とを有する、規格に沿った車両用圧着端子が、部材の自由端に差し込み可能となるように、設計される。第２の部材が６．３ｍｍの幅を有する実施形態は、当該分野で通常使用されているＤＩＮ４６２４４準拠の車両用圧着端子に対応するため、特に好ましく使用できる。現行の車両用圧着端子の大きさに適する接続ウェブの規格によって、基板の導電性構造を車両搭載電源システム電圧に接続する簡単かつ可逆の手段が得られる。これに代えて、接続エレメントの電気的接続は、はんだ接続部もしくはクランプ接続部を用いて又は導電性接着剤によっても行うことができる。
【００４５】
これに代わる好ましい実施形態では、接続エレメントの第２の部材が２つの脚部領域とその間に配置されるブリッジ領域とを有するブリッジ形状で構成される。第１の部材は、例えば長方形の輪郭もしくは円形の輪郭を有する平坦なプレート状に形成され、第２の部材の脚部領域の下側に配置される。第１の部材は、第２の部材と基板との間の補償プレートを形成する。好ましくは、２つの脚部領域の双方に対してそれぞれ１つずつ第１の部材が設けられ、つまり全部で２つの第１の部材が設けられる。
【００４６】
当該構成では、市販入手可能な従来の低コストの、銅から形成されるブリッジ状の接続エレメントを第２の部材として使用可能である。これに対して、補償プレートとしての第１の部材は、基板上の熱応力を回避できるように選定可能である。
【００４７】
補償プレートとしての第１の部材は通常はんだ材によって全面で直接に基板に接続されるので、単純なリベット止めでは、リベットの一部がはんだ面から突出するという問題が生じる。したがって、好ましい構成では、リベットと第１の部材とが一体に構成され、リベットが、第１の部材の、はんだ付け面の反対側の表面に配置される。この場合、リベットは、第２の部材内の適切な孔を通して案内される。
【００４８】
これに代わる好ましい実施形態では、補償プレートとしての第１の部材は、好ましくはほぼ中央に、はんだ付け面に対する凹部を有する。第１の部材は当該凹部の領域に、リベットを案内するための孔を有する。リベットの変形によって各部材の形状結合を形成した後、リベットの突出部分は凹部内に位置し、それ以外の平坦なはんだ付け面から突出しない。
【００４９】
本発明の導電性構造は、好ましくは、５μｍから４０μｍまで、より好ましくは５μｍから２０μｍまで、さらに好ましくは８μｍから１５μｍまで、特には１０μｍから１２μｍまでの層厚さを有する。本発明の導電性構造は、好ましくは銀、特に好ましくは銀粒子及びガラスフリットを含む。
【００５０】
本発明のはんだ材は、好ましい構成では鉛フリーである。このことは、本発明の電気接続エレメントを備えたウィンドウガラスの環境調和性の点で特に有利である。鉛フリーのはんだ材として、本発明では「電気電子機器における特定有害物質使用制限指令２００２／９５／ＥＣ」にしたがって、０．１重量％以下の割合の鉛を含むはんだ材、好ましくは鉛を全く含まないはんだ材を意味すると理解されたい。
【００５１】
本発明の多部材から構成される接続エレメントは、鉛フリーのはんだ付けにとって特に有利である。直接に基板上の導電性構造にはんだ付けされる第１の部材の材料は、典型的な鉛フリーのはんだ材の延性が小さいせいで臨界的となりうる熱応力が回避されるよう、基板の材料に合わせて調整可能である。
【００５２】
はんだ材は、好ましくはスズ及びビスマス、インジウム、亜鉛、銅、銀もしくはこれらの組み合わせを含む。本発明のはんだの組成におけるスズの割合は、３重量％から９９．５重量％まで、好ましくは１０重量％から９５．５重量％まで、特に好ましくは１５重量％から６０重量％までである。本発明のはんだの組成におけるビスマス、インジウム、亜鉛、銅、銀もしくはこれらの組み合わせの割合は、０．５重量％から９７重量％まで、好ましくは１０重量％から６７重量％までであり、ここで、ビスマス、インジウム、亜鉛、銅もしくは銀の割合は０重量％であってもよい。はんだの組成には、０重量％から５重量％までの割合のニッケル、ゲルマニウム、アルミニウムもしくはリンが含まれてもよい。本発明のはんだ組成は、特に好ましくは、Ｂｉ４０Ｓｎ５７Ａｇ３，Ｓｎ４０Ｂｉ５７Ａｇ３，Ｂｉ５９Ｓｎ４０Ａｇ１，Ｂｉ５７Ｓｎ４２Ａｇ１，Ｉｎ９７Ａｇ３，Ｓｎ９５．５Ａｇ３．８Ｃｕ０．７，Ｂｉ６７Ｉｎ３３，Ｂｉ３３Ｉｎ５０Ｓｎ１７，Ｓｎ７７．２Ｉｎ２０Ａｇ２．８，Ｓｎ９５Ａｇ４Ｃｕ１，Ｓｎ９９Ｃｕ１，Ｓｎ９６．５Ａｇ３．５，Ｓｎ９６．５Ａｇ３Ｃｕ０．５，Ｓｎ９７Ａｇ３もしくはこれらの混合物を含む。
【００５３】
有利な実施形態では、はんだ材はビスマスを含む。ビスマスを含有するはんだ材は、本発明の接続エレメントをウィンドウガラスに特に良好に接着することができると判明しており、ウィンドウガラスの損傷を回避できる。はんだ材の組成におけるビスマスの割合は、好ましくは０．５重量％から９７重量％まで、より好ましくは１０重量％から６７重量％まで、さらに好ましくは３３重量％か６７重量％まで、特に５０重量％から６０重量％までである。はんだ材は、ビスマスのほか、好ましくは、スズ及び銀、又は、スズ及び銀及び銅を含む。特に好ましい構成では、はんだ材は少なくとも、３５重量％から６９重量％までのビスマス、３０重量％から５０重量％までのスズ、１重量％から１０重量％までの銀、及び、０重量％から５重量％の銅を含む。特に好ましい構成では、はんだ材は少なくとも、４９重量％から６０重量％までのビスマス、３９重量％から４２重量％までのスズ、１重量％から４重量％までの銀、及び、０重量％から３重量％の銅を含む。
【００５４】
別の有利な実施形態では、はんだ材は、９０重量％から９９．５重量％のスズを含み、好ましくは９５重量％から９９重量％まで、特に好ましくは９３重量％から９８重量％までのスズを含む。当該はんだ材は、スズのほか、好ましくは０．５重量％から５重量％の銀及び０重量％から５重量％の銅を含む。
【００５５】
はんだ材の層厚さは、好ましくは、６．０×１０−４ｍ以下、特に好ましくは３．０×１０−４ｍ未満である。
【００５６】
はんだ材は、好ましくは１ｍｍ未満の流出幅で、接続エレメントのはんだ付け領域と導電性構造との間の中間空間から流出する。好ましい構成では、最大流出幅は０．５ｍｍ未満であり、特には約０ｍｍである。これは、ウィンドウガラスでの機械的応力の低減、接続エレメントの接着性及びはんだの節約の点で特に有利である。最大流出幅は、はんだ付け領域の外縁からはんだ材が層厚さ５０μｍを下回るはんだ材溢れ位置までの距離として定義される。当該最大流出幅は、はんだ付け過程の後、固化したはんだ材で測定される。所望の最大流出幅は、はんだ材体積と接続エレメントから導電性構造までのはんだ垂直距離とを適切に選定することによって得られ、これは簡単な試行によって求めることができる。接続エレメントから導電性構造までの垂直距離は、相応のプロセスツール、例えば組み込まれたスペーサを有するツールによって設定可能である。最大流出幅は負の値、すなわち、電気接続エレメントのはんだ付け部分と導電性構造とから形成される中間空間での後退を表す負の値であってもよい。本発明のウィンドウガラスの有利な構成では、最大流出幅は、電気接続エレメントのはんだ付け領域と導電性構造とから形成される中間空間において凹状メニスカスとなるように後退される。凹状メニスカスとは、例えば、はんだがいまだ流動しているはんだ付け過程においてスペーサから導電性構造までの垂直距離を増大することにより得られる。これにより、ウィンドウガラス、特に大きなはんだ材溢れがあるときに生じる臨界領域において、機械的応力が低減されるという利点が得られる。
【００５７】
有利な実施形態では、第１の部材のはんだ付け面はスペーサを有する。スペーサは、例えば型押しもしくは深絞りによって、好ましくは第１の部材と一体に形成される。スペーサは、好ましくは、０．５×１０−４ｍから１０×１０−４ｍまでの幅と０．５×１０−４ｍから５×１０−４ｍまでの高さ、特に好ましくは１×１０−４ｍから３×１０−４ｍまでの高さとを有する。スペーサによって、均等な厚さを有しかつ均等に溶融したはんだ材の層が得られる。これにより、接続エレメントとウィンドウガラスとの間の機械的応力を低減でき、接続エレメントの接着性を改善できる。このことは、鉛を含有するはんだ材に比べて延性が小さいために機械的応力をほとんど補償できない鉛フリーのはんだ材を使用する場合に特に有利である。
【００５８】
有利な実施形態では、接続エレメントの、基板とは反対側の表面に、はんだ付け過程中にはんだ付けツールによって接続エレメントの接続に用いられる少なくとも１つの接続隆起部を配置できる。当該接続隆起部は、好ましくは、少なくとも接続領域においてはんだ付けツールによって凸状に湾曲するように成形される。当該接続隆起部は好ましくは０．１ｍｍから２ｍｍまで、好ましくは０．２ｍｍから１ｍｍまでの高さを有する。接続隆起部の長さ及び幅は、好ましくは０．１ｍｍから５ｍｍまで、特に好ましくは０．４ｍｍから３ｍｍまでである。当該接続隆起部は、例えば型押しもしくは深絞りによって、好ましくは接続エレメントと一体に形成される。はんだ付けに際して、接続側が平坦に成形された電極を使用可能である。この場合、電極面は接続隆起部と接続される。電極面は、基板表面に対して平行に配置される。電極面と接続隆起部との間の接続領域がはんだ付け箇所を形成する。この場合、はんだ付け箇所の位置は、接続隆起部の凸面のうち、基板表面に対する垂直距離が最大となる点によって定められる。当該はんだ付け箇所の位置は、接続エレメントのはんだ付け電極の位置には依存しない。このことは、はんだ付け過程中、再現性の高い均等な熱分布が得られる点で特に有利である。はんだ付け過程中の熱分布は、接続隆起部の位置、大きさ、配置及び形状によって定められる。
【００５９】
接続隆起部は、特にリベット頭部が球セグメント、例えば半球として構成される場合、本発明のリベットのうち、接続エレメントから突出する部分によっても形成できる。この場合、接続隆起部を、有利にさらなるコストなしで形成できる。
【００６０】
電気接続エレメントの第１の部材及び／又は第２の部材には、例えばニッケル、銅、亜鉛、スズ、銀、金もしくはこれらの合金又はこれらの層体を含むコーティング（濡れ層）、好ましくは銀を含有するコーティング（濡れ層）を設けることができる。これにより、はんだ材による接続エレメントの濡れ性の改善、ひいては接続エレメントの接着性の改善を達成できる。また、こうしたコーティングによって接続エレメントの導電率を高めることもできる。
【００６１】
有利な構成では、第１の部材及び／又は第２の部材に、好ましくはニッケル及び／又は銅から成りかつ付加的に銀を含有する層を有する接着媒介層が設けられる。本発明の接続エレメントは、特に好ましくは、０．１μｍから０．３μｍまでのニッケル層と、その上方の３μｍから２０μｍまでの銀層とによってコーティングされる。
【００６２】
電気接続エレメントの形状によって、この接続エレメントと導電性構造との間の中間空間に１つもしくは複数のはんだデポを形成できる。はんだデポと接続エレメントに対するはんだの濡れ特性とにより、中間空間からのはんだ材の流出が防止される。はんだデポは、直角形状もしくは丸みを帯びた形状もしくは多角形状に構成できる。
【００６３】
本発明の課題はさらに、基板上の導電性構造を電気的に接続するための電気接続エレメントを製造する方法によって解決される。ここでは、
（ａ）中実の第１の部材と中実の第２の部材とが用意され、各部材はそれぞれ異なる材料から製造され、第１の部材は導電性構造とのはんだ付けのために設けられ、第２の部材は電気接続ケーブルとの接続のために設けられ、
（ｂ）第１の部材と第２の部材とが相互に配置され、
（ｃ）第１の部材と第２の部材とが少なくとも１つのリベットによって相互に接続される。
【００６４】
本発明の課題はさらに、少なくとも１つの接続エレメントを備えたウィンドウガラスを製造する方法によって解決される。ここでは、
ａ）本発明の接続エレメントの第１の部材の接続面にはんだ材が塗布され、
ｂ）基板の所定領域に被着されている導電性構造の所定領域に、はんだ材を含む接続エレメントが配置され、
ｃ）エネルギ印加によって接続エレメントが導電性構造に接続される。
【００６５】
はんだ材料は、好ましくは、定められた層厚さ、体積及び形状及び接続エレメント上の位置で、小片又は平坦な滴として施与される。はんだ材小片の層厚さは、好ましくは０．６ｍｍ以下である。はんだ材小片の形状は、接続エレメントの接続面の形状に応じて定められ、例えば長方形状、円形状、楕円形状、角が丸みを帯びた長方形状、又は、向かい合う２つの側辺が半円状となった長方形状である。
【００６６】
電気接続エレメントと導電性構造とを電気的に接続する際のエネルギ印加は、好ましくは、スタンプはんだ、サーモードはんだ、ピストンはんだ、レーザーはんだ、熱風はんだ、誘導はんだ、抵抗はんだ及び／又は超音波によって行われる。
【００６７】
導電性構造は、それ自体公知の方法、例えばスクリーンプリンティングプロセスによって、基板上に被着することができる。
【００６８】
本発明はさらに、基板上の導電性構造を電気的に接続する電気接続エレメントの使用を含む。ここでは、基板（６）は、好ましくはウィンドウガラスであり、特に自動車のフロントガラス、リアガラス、サイドガラス及び／又はルーフガラスである。
【００６９】
本発明の接続エレメントを備えた本発明のウィンドウガラスは、好ましくは、建物における、又は、陸上交通もしくは空中交通もしくは水上交通用の移動手段、特に鉄道車両もしくは自動車における、好ましくはフロントガラス、リアガラス、サイドガラス及び／又はルーフガラス、特に加熱可能なウィンドウガラスとしてもしくはアンテナ機能を有するウィンドウガラスとして用いられる。
【００７０】
本発明を、図及び実施形態に即して詳細に説明する。図は概略図であって縮尺通りに描かれていない。なお、図は本発明をいかなる意味においても制限しない。
【図面の簡単な説明】
【００７１】
【図１】本発明の電気接続エレメントの構成を示す斜視図である。
【図２】図１の接続エレメントをＡ−Ａ’線で切断した断面図である。
【図３】図１の接続エレメントを有する本発明のウィンドウガラスを示す斜視図である。
【図４】本発明の接続エレメントの別の実施形態を示す斜視図である。
【図５】図４の接続エレメントの第１の部材を示す断面図である。
【図６】第１の部材の代替的な構成を示す断面図である。
【図７】本発明の接続エレメントを製造する本発明の方法の構成を示すフローチャートである。
【図８】本発明の接続エレメントを有するウィンドウガラスの本発明の製造方法の構成を示すフローチャートである。
【発明を実施するための形態】
【００７２】
図１及び図２には、それぞれ、本発明の電気接続エレメント１の詳細が示されている。接続エレメント１は、多部材から構成されており、第１の部材２及び第２の部材３から成る。第１の部材２は、基板上、特にガラス製の車両ウィンドウガラス上の導電性構造とのはんだ付けのために設けられている。第２の部材３は接続ケーブルとの接続のために設けられており、これにより、導電性構造は接続エレメント１を介して外部の給電電圧に接続可能となる。
【００７３】
温度変化による臨界的な機械的応力を回避するために、第１の部材２の熱膨張係数は第２の部材３の熱膨張係数に合わせて調整されている。第１の部材２は、２０℃から３００℃までの温度範囲での熱膨張係数１０．５×１０−６／℃を有するＥＮ１００８８−２準拠の材料番号１．４５０９のクロム含有鋼（ThyssenKrupp Nirosta（登録商標）４５０９）から形成されている。車両用ウィンドウガラスは典型的にはソーダ石灰ガラスから製造され、このため約９・１０−６／℃の熱膨張係数を有する。熱膨張係数相互の差が小さいことにより、臨界的な熱応力を回避できる。
【００７４】
第１の部材２は、ブリッジ形状を有する。第１の部材２は、その下側にそれぞれ１つずつの平坦な脚部領域を有する。脚部領域間にブリッジ領域が配置されている。はんだ材を用いた導電性構造との接続のために接続面が設けられており、ブリッジ領域にははんだ材は施与されない。第１の部材２は、ブリッジ領域において２４ｍｍの長さと４ｍｍの幅とを有し、脚部領域において８ｍｍの幅を有する。第１の部材２の材料厚さは０．８ｍｍである。
【００７５】
第２の部材３は、導電性構造に対して直接にはんだ付けされないので、熱膨張係数の考慮は必要ない。第２の部材３は高い導電率と良好な変形性を有し、このため接続ケーブルとの接続にとって有利である。したがって、第２の部材３は、１．８μΩ・ｃｍの電気抵抗率を有する材料番号ＣＷ００４Ａ（Ｃｕ‐ＥＴＰ）の銅から形成される。第２の部材３には、導電率をさらに改善するために、銀製の濡れ層が設けられる。
【００７６】
第２の部材３は、第１の部材２の表面でブリッジ領域に配置されている。ここでは、第２の部材３は、第１の部材２の一方の外縁と同一平面になり、かつ、各脚部領域の延長部の方向で向かい側の外縁を越えるように配向される。第２の部材３は、０．８ｍｍの材料厚さ、６．３ｍｍの幅及び２７ｍｍの長さを有する。
【００７７】
各部材２，３を相互に接続する際に当業者がすぐに想到するのは、これらを相互に溶接することである。ただし、こうした溶接は、ここでの例では容易に行うことができない。材料番号１．４５０９の鋼は約１５０５℃の溶融温度を有し、これに対して銅の溶融温度は約１０８３℃である。融点の差が大きいために、溶接の際に重大な問題が発生する。つまり、第１の部材２の溶融のために接続エレメント１をきわめて高い温度まで加熱しなければならない。その際に、第２の部材３がダメージを受けることがある。例えば、銀を含有する濡れ層が損傷を受けることがある。
【００７８】
第１の部材２と第２の部材３とは、本発明によれば、リベット４を用いて相互に接続されている。リベット４により、部材２，３を、使用される材料に関係なく、持続的かつ安定に接続できる。リベットは例えばこの場合も同様にＣｕ‐ＥＴＰから形成されている。
【００７９】
第１の部材２及び第２の部材３のそれぞれには、適切な孔が設けられる。各孔は相互に重なるように設けられるので、リベット４は両方の孔を通して案内可能である。続いてリベット４が変形されることにより、部材２，３の形状結合が形成され、リベットの厚み部分がそれぞれ上側と下側とに突出する。第１の部材２のブリッジ領域は、図示の実施形態では、基板表面に対して充分な距離を有するので、リベット４の下側での突出部分は問題とならない。
【００８０】
図３には、本発明のウィンドウガラスの電気接続エレメント１の領域の構成が示されている。ここでのウィンドウガラスは乗用車のリアガラスであり、基板６、すなわち、３ｍｍの厚さの、熱的に事前バイアスされたソーダ石灰ガラス製の安全シングルガラスを含む。当該基板６は、１５０ｃｍの幅と８０ｃｍの高さとを有する。基板６上には、ヒータ構造体の形態の導電性構造５が印刷されている。導電性構造５は、銀粒子とガラスフリットとを含む。ウィンドウガラスの縁領域では、導電性構造５が約１０ｍｍの幅まで拡大され、電気接続エレメント１の接続面を形成する。接続エレメント１は、図示されていない接続ケーブルを介した導電性構造５と外部の給電電圧部との電気的接続に用いられる。当該電気的な接続部は、乗用車の外にいる観察者に対しては、導電性構造５と基板６との間のカバースクリーンプリント８によって隠されている。
【００８１】
接続エレメント１の第１の部材２の接続面は、はんだ材７によって、電気的かつ機械的に、導電性構造５に持続的に接続されている。はんだ材７は鉛フリーであり、５７重量％のビスマスと４０重量％のスズと３重量％の銀とを含む。はんだ材４は２５０μｍの厚さを有する。
【００８２】
図４には、本発明の接続エレメント１の別の構成が示されている。ここでは、第２の部材３がブリッジ状に構成されており、銅から成っている。第２の部材３の各脚部領域の下側には、材料番号１．４５０９のクロム含有鋼から形成される第１の部材２が配置されている。第１の部材２は補償プレートを形成しており、これにより、熱膨張係数の差が大きい場合に欠点となりうる、銅を含有するブリッジとガラス基板との直接の接触が生じない。第１の部材は既に予成形されており、はんだ材７を担持する。
【００８３】
図１の実施形態のような第１の部材２のリベット止め、すなわち、第１の部材２全体を貫通するようにリベット４を案内して行うリベット止めは、この場合には不可能である。なぜなら、突出するリベット４が第１の部材２のはんだ付け面（はんだ材との接続面）に損傷を与えかねないからである。
【００８４】
図５には、図４の第１の部材２の断面図が示されている。リベット４は、この実施形態では、第１の部材２と一体に構成されて、第１の部材２の、はんだ付け面の反対側に配置されている。したがって平坦なはんだ付け面が得られる。
【００８５】
図６には、第１の部材２の別の代替的な構成が示されている。第１の部材２は、図５に示されているようにほぼ平坦に構成されており、はんだ付け面のほぼ中央に凹部が形成されている。当該凹部の領域にはリベットを通すために設けられた孔が形成されている。リベットの突出部分は凹部に収容されるので、この突出部分がはんだ付け面から突出して接続エレメントと基板との接続を邪魔することはない。また、凹部によって、はんだ付け前の接続エレメントでのはんだ材の施与が容易となる。さらに、はんだ付け過程中に溢れたはんだ材を当該凹部に収容できるので、はんだ付け面の側縁を越えるはんだ材の流出幅を低減できる。機械的応力もいっそう小さくすることができる。
【００８６】
当該凹部の成形は、はんだ材の施与と同様に、さらなる機能のために最適化可能である。図示の構成では、凹部のプロフィルは、はんだ材の冷間プレスの際に安定した接続を生じさせるための小さな後退部分を有する。ただし、凹部の他の形状、例えば扇形状もしくは長方形状のプロフィルも可能である。
【００８７】
図４−図６の接続エレメントの構成では、リベット４のうち、基板とは反対側の表面から突出する部分を、接続隆起部として使用可能である。当該接続隆起部により、はんだ付け電極との接続位置が定められ、はんだ付けの際に再現性の高いエネルギ印加が達成される。特に好ましくは、リベットの突出部分はほぼ球セグメントの形状を有する。
【００８８】
図７には、電気接続エレメント１を製造する本発明の方法の一実施例が示されている。
【００８９】
図８には、本発明の電気接続エレメント１を備えた本発明のウィンドウガラスを製造する本発明の方法の一実施例が示されている。
【符号の説明】
【００９０】
１  電気接続エレメント、  ２  エレメント１の第１の部材、  ３  エレメント１の第２の部材、  ４  リベット、  ５  導電性構造、  ６  基板、  ７  はんだ材、  ８  カバープリント、  Ａ−Ａ’  切断線
【図１】
0006483241.tif 000002
【図２】
0006483241.tif 000003
【図３】
0006483241.tif 000004
【図４】
0006483241.tif 000005
【図５】
0006483241.tif 000006
【図６】
0006483241.tif 000007
【図７】
0006483241.tif 000008
【図８】
0006483241.tif 000009